(57)【要約】【課題】液晶表示装置等に使用する光拡散性樹脂層、光拡散性フィルム、拡散層付偏光板を用いた液晶表示装置を提供する。【解決手段】本発明の光拡散性樹脂層は、平面な膜状に形成された樹脂層中に当該樹脂との屈折率の差が、０．０２以上であって０．１３以下であり、かつその粒径が、５ｎｍ以下である拡散剤を含有することを特徴とし、光拡散性樹脂層の法線方向表面におけるヘイズ値が３以上であって、法線方向と±６０°の方向のヘイズ値の差が、０．１〜７であること、樹脂層をセルロース系樹脂とすることが好ましい。本発明の光拡散性フィルムは、かかる光拡散性樹脂層を透明フィルム上に形成したことを特徴とする。また、本発明の拡散層付偏光板は、透明基材を鹸化処理したトリアセチルセルロースフィルムとして形成した光拡散性フィルムに偏光素子フィルムを積層したことを特徴とする。さらに、本発明の液晶表示装置はかかる拡散層付偏光板を用いたことを特徴とする。【選択図】図３
2008003625.tif 000002
【特許請求の範囲】
【請求項１】
トリアセチルセルロースフィルムに、セルロース系樹脂からなり、平面な膜状に形成された透光性樹脂層中に当該樹脂との屈折率の差が、０．０２以上であって０．１３以下であり、かつその粒径が、５ｎｍ以上であって５０μｍ以下である拡散剤を含有することを特徴とする平面膜状光拡散性樹脂層を設け、当該平面膜状光拡散性樹脂層側に、接着剤層を介して、偏光素子フィルムを積層したことを特徴とするバックライト光源を有する液晶表示装置用の平面膜状拡散層付偏光板。
【請求項２】
平面膜状光拡散性樹脂層の法線方向表面におけるヘイズ値が３以上であって、当該法線方向表面のヘイズ値と、これから±６０°の方向のヘイズ値の差が、０．１〜７であることを特徴とする請求項１記載のバックライト光源を有する液晶表示装置用の平面膜状拡散層付偏光板。
【請求項３】
セルロース系樹脂が、トリアセチルセルロース、セルロースアセテートプロピオネート、セルロースアセテートブチレートであることを特徴とする請求項１または請求項２記載のバックライト光源を有する液晶表示装置用の平面膜状拡散層付偏光板。
【請求項４】
透明基材フィルムが鹸化処理されたトリアセチルセルロースからなることを特徴とする請求項１、２又は３記載のバックライト光源を有する液晶表示装置用の平面膜状拡散層付偏光板。
【請求項５】
偏光素子フィルムは、延伸したポリビニルアルコールフィルムに二色性染料を染色して形成した偏光素子フィルムである請求項１、２、３又は４記載のバックライト光源を有する液晶表示装置用の平面膜状拡散層付偏向板。
【請求項６】
上記ポリビニルアルコールフィルム層側に、さらに接着剤層を介して、鹸化処理したトリアセチルセルロースフィルムを積層したことを特徴とする請求項５記載のバックライト光源を有する液晶表示装置用の平面膜状拡散層付偏光板。
【請求項７】
請求項１ないし請求項６いずれか１項記載の平面膜状拡散層付偏光板を用いたことを特徴とするバックライト光源を有する液晶表示装置。
【発明の詳細な説明】
【技術分野】
【０００１】
本発明は、光学用途に使用される平面膜状拡散層付偏光板およびそれらを用いた液晶表示装置に関するものであって、特に液晶表示装置やワードプロセッサ、コンピュータ等の表示装置表面の光拡散や偏光のために有用な光学材料等に関する。
【背景技術】
【０００２】
近年、需要が拡大しているノート型パソコンやワープロ、液晶テレビ、液晶表示装置等のディスプレイにおいては、視認性を高めるために各種の光拡散性フィルムや偏光板が使用されている。これらの機器をより明るく見やすくするため、これらの材料に要求される性能も高くなってきている。このような光拡散性フィルムや偏光板の素材としては、複屈折が小さい、すなわち光学的異方性が小さい素材であることが好ましい。このため、ポリエステル、ポリカーボネイト等に比べて光学的異方性が小さいセルロース系の基材フィルムが用いられているが、以下に述べるような問題があった。
【０００３】
従来の光拡散性フィルムや偏光板は、以下のように構成されている。図６は、従来の光拡散性フィルム、図７は従来の偏光板、を示す概略断面を示す図である。光拡散性フィルムは、図６のように基材フィルム６１上に透光性樹脂層６２を設けて当該樹脂層中に透光性や非透光性拡散剤６３を分散した構成となっている。この光拡散性フィルムは、画像観察範囲において光を適切に拡散させるとともに、複屈折を生じない特性等が求められている。一方、偏光板は、図７のように、ポリビニルアルコール等の基材フィルムにヨウ素や二色性染料を吸着せしめた偏光素子フィルム７１と、表面に接着剤層７２を介して保護層７３、裏面に接着剤層７４を介して剥離フィルム７５を設けた形態とされている。保護層７３は、偏光素子フィルムの機械的強度や耐湿熱性を高めるためのもので、その材料としては、セルロースアセテート系フィルム、アクリル系フィルムの他、４−フッ化エチレン−６フッ化プロピレン系共重合体等のフッ素系樹脂フィルム、ポリエステル樹脂等が用いられている。この偏光板は十分な偏光特性とともに、複屈折を生じない特性、偏光素子と保護フィルムとの密着性等が求められている。しかし、従来の偏光板では、十分な光拡散効果と小さい複屈折の双方の特性を満たすものは得られていなかった。また、この光拡散フィルムを偏光板の保護フィルムとして使用する場合も、これらの特性が不十分であり、また偏光素子フィルムとの密着性が十分でないという問題もあった。
【発明の開示】
【発明が解決しようとする課題】
【０００４】
そこで、本発明では、適切な光拡散効果と小さい複屈折および保護フィルムの密着性の条件を満たす光拡散性樹脂層や光拡散フィルムおよび十分な偏光特性を併せ持つ拡散層付偏光板等を提供すべく検討してなされたものである。
【課題を解決するための手段】
【０００５】
上記課題を解決する本発明の光拡散性樹脂層の第１は、セルロース系樹脂からなり、平面な膜状に形成された樹脂層中に当該樹脂との屈折率の差が、０．０２以上であって１．０以下であり、かつその粒径が、５ｎｍ以上であって５０μｍ以下である拡散剤を含有することを特徴とする光拡散性樹脂層、にある。上記課題を解決する本発明の光拡散性樹脂層の第２は、上記第１の光拡散性樹脂層において、光拡散性樹脂層の法線方向表面におけるヘイズ値が３以上であって、当該法線方向表面のヘイズ値と、これから±６０°の方向のヘイズ値の差が、０．１〜７であることを特徴とする。上記課題を解決する本発明の光拡散性樹脂層の第３は、上記第１または第２の光拡散性樹脂層において、セルロース系樹脂がトリアセチルセルロース、セルロースアセテートプロピオネート、セルロースアセテートブチレートであることを特徴とする。かかる光拡散性樹脂層であるため、拡散効果が適切であり、複屈折が少なくディスプレイ表示に適した光拡散性樹脂層が得られる。
【０００６】
上記課題を解決する本発明の光拡散性フィルムの第１は、上記第１ないし第３の光拡散性樹脂層が透明基材フィルム上に形成されていることを特徴とする。上記課題を解決する本発明の光拡散性フィルムの第２は、上記第１の光拡散性フィルムであって、透明基材フィルムがトリアセチルセルロースからなることを特徴とする。上記課題を解決する本発明の光拡散性フィルムの第３は、上記第１の光拡散性フィルムであって、透明基材フィルムが鹸化処理されたトリアセチルセルロースからなることを特徴とする。かかる光拡散性フィルムであるため、拡散効果が適切であり、複屈折が少なくディスプレイ表示に適した光拡散性フィルムが得られる。
【０００７】
上記課題を解決する本発明の拡散層付偏光板の第１は、鹸化処理したトリアセチルセルロースフィルムに、上記第１または第２の光拡散性樹脂層を設け、当該光拡散性樹脂層側に、接着剤層を介して、偏光素子フィルムを積層したことを特徴とする拡散層付偏光板、にある。上記課題を解決する本発明の拡散層付偏光板の第２は、鹸化処理したトリアセチルセルロースフィルムに、上記第１または第２の光拡散性樹脂層を設け、当該光拡散性樹脂層側に、接着剤層を介して、偏光素子フィルムを積層し、当該偏光素子フィルム層側に、さらに接着剤層を介して、鹸化処理したトリアセチルセルロースフィルムを積層したことを特徴とする拡散層付偏光板、にある。上記課題を解決する本発明の拡散層付偏光板の第３は、鹸化処理したトリアセチルセルロースフィルムに、上記第１または第２の光拡散性樹脂層を設け、当該光拡散性樹脂層側に、接着剤層を介して、延伸したポリビニルアルコールフィルムに二色性染料を染色して形成した偏光素子フィルムを積層したことを特徴とする拡散層付偏光板、にある。上記課題を解決する本発明の拡散層付偏光板の第４は、鹸化処理したトリアセチルセルロースフィルムに、上記第１または第２の光拡散性樹脂層を設け、当該光拡散性樹脂層側に、接着剤層を介して、延伸したポリビニルアルコールフィルムに二色性染料を染色して形成した偏光素子フィルムを積層し、当該ポリビニルアルコールフィルム層側に、さらに接着剤層を介して、鹸化処理したトリアセチルセルロースフィルムを積層したことを特徴とする拡散層付偏光板、にある。かかる拡散層付偏光板であるため、拡散効果が適切であり、複屈折が少なく、かつ十分な偏光を行うディスプレイ表示に適した拡散層付偏光板が得られる。
【０００８】
上記課題を解決する本発明の液晶表示装置は、上記第１ないし第４のいずれかの拡散層付偏光板を用いたことを特徴とする液晶表示装置、にある。かかる液晶表示装置であるため、拡散効果が適切であり、視認性に優れた液晶表示装置が得られる。
【０００９】
以下、本発明の実施形態を図面を参照して説明する。図１は、本発明の光拡散性樹脂層の実施形態、図２は、本発明の光拡散性フィルムの実施形態、図３は、本発明の拡散層付偏光板の第１の実施形態、図４は、本発明の拡散層付偏光板の第２の実施形態、図５は、本発明の液晶表示装置の実施形態、を示す概略断面図である。
【００１０】
本発明の光拡散性樹脂層１０は、図１のように、セルロース系樹脂からなる平面な膜状の透光性樹脂１１中に、当該樹脂との屈折率の差が、０．０２以上であって１．０以下であり、かつその粒径が、５ｎｍ以上であって５０μｍ以下である有機または無機の微粒子からなる拡散剤１２を含有することを特徴とする。透光性樹脂にセルロース系樹脂を使用するのは複屈折が少ないことと、密着性向上のため、セルロース系フィルムを鹸化処理した場合に、鹸化処理を樹脂層と同時にできるためである。また、屈折率を０．０２以上とするのは、０．０２未満では実質的な拡散効果が得られず、拡散させるためには拡散剤の添加量を非常に多くする必要があるからである。屈折率を１．０以下とするのは、１．０より大きい場合は、透光性樹脂中の拡散剤の含有量を少なくする必要があって、均一な光拡散性樹脂層が得られないからである。
【００１１】
また、粒径が５ｎｍ以上とするのは、５ｎｍ未満では樹脂層への分散が困難となるとともに、入手できる均一な微粒子材料は５ｎｍが限界であるからでもある。また、粒径が５０μｍ以下とするのは、５０μｍより大きい場合は樹脂層表面に拡散剤が突出して凹凸化し、表面が白色化し画面の視認性を低下させるとともに、フィルムが厚くなり成形できる拡散剤や樹脂に制約を生じるからである。本発明の光拡散性樹脂層１０は、多くの場合、基材フィルムと一体の形態で使用されるが、樹脂層単層の状態で光源装置や各種光学機器の表面に施して使用することもできる。
【００１２】
本発明の光拡散性樹脂層１０は、その拡散層法線方向表面におけるヘイズ値が３以上であって、樹脂層平面の法線方向のヘイズ値と、これから±６０°の方向のヘイズ値の差が、０．１〜７であることが好ましい。法線方向表面におけるヘイズ値が３未満である場合は光拡散性がなく、樹脂層平面の法線方向ヘイズ値と、これから±６０°の方向のヘイズ値の差が、７を超えるとディスプレイ装置等に適用した場合に画面の均一な明るさが得られず表示品位が低下するからである。
【００１３】
本発明の光拡散性樹脂層１０の透光性樹脂１１には各種の樹脂組成物を使用することが可能であるが、トリアセチルセルロース（屈折率；１．５０）、セルロースアセテートプロピオネート（屈折率；１．４７）、セルロースアセテートブチレート（屈折率；１．４７〜１．５０）、セルロース（屈折率；１．５４）、セルローストリブチレート（屈折率；１．４８）等のセルロース系樹脂であることが、適度な光拡散性が得られ、また偏光板との接着性が良い等の理由で好ましい。
【００１４】
透光性樹脂１１に含有させる拡散剤１２としては、プラスチックビーズが好適であり、特に透明度が高く、マトリックス樹脂との屈折率の差が前述のような数値になるものが好ましい。このようなプラスチックビーズとしては、メラミンビーズ（屈折率；１．５７）、アクリルビーズ（屈折率；１．４９）、アクリル−スチレンビーズ（屈折率；１．５４）、ポリカーボネートビーズ、ポリエチレンビーズ、塩ビビーズ等が用いられる。また、酸化セリウム（ＣｅＯ2 屈折率；１．６３）等の無機系の拡散剤であっても良い。酸化セリウムの場合は、５ｎｍ程度までの微粒子のものが入手できる。これらの拡散剤の粒径は、前述のように、５ｎｍ〜５０μｍのものを適宜選択して用いる。
【００１５】
上記のような有機フィラーとして透光性拡散剤を添加した場合には、樹脂組成物中で有機フィラーが沈降しやすいので、沈降防止のためにシリカ等の無機フィラーを添加してもよい。なお、無機フィラーは添加すればする程有機フィラーの沈降防止に有効であるが、塗膜の透明性に悪影響を与える。好ましくは、粒径０．５μｍ以下の無機フィラーを透光性樹脂に対して塗膜の透明性を損なわない程度、例えば０．１重量％未満含有させると沈降を防止することができる。
【００１６】
セルロース系樹脂の屈折率は、概略、１．４６〜１．５４の範囲であるが、拡散剤１２の屈折率との比較において、用いる樹脂の屈折率が低い場合には、透光性樹脂１１に、屈折率の高い無機質微粒子である、ＴｉＯ2 （屈折率；２．３〜２．７）、Ｙ2 Ｏ3 （屈折率；１．８７）、Ｌａ2 Ｏ3 （屈折率；１．９５）、ＺｒＯ2 （屈折率；２．０５）等を塗膜の拡散性を保持できる程度に加えて、屈折率を上げて調整することができる。
【００１７】
本発明の光拡散性フィルム２０は、図２のように、透明基材フィルム２１上に、光拡散性樹脂層１０が形成された形態となっている。光拡散性樹脂層１０は、透光性樹脂１１中に分散された拡散剤１２とからなっている。
【００１８】
透明基材フィルム２１は、各種の透明樹脂フィルムを使用することができ、例えば、ポリメタクリル酸メチル、ポリカーボネート、ポリスチレン、ジエチレングリコールビスアリルカーボネート、アクリロニトリルスチレン共重合体、メタクリル酸メチル−スチレン共重合体、ポリ（４−メチルペンテン−１）等の光学用プラスチックやトリアセチルセルロース、セルロースアセテートプロピオネート、セルロースアセテートブチレート、ジアセチルセルロース等の各種のセルロース系樹脂、ポリエチレンテレフタレート、ポリエーテルサルホン、アクリロニトリル、塩化ビニル等の樹脂フィルム等である。これらの樹脂フィルムの内、ポリカーボネートやポリスチレンのように分子中にベンゼン環をもつポリマーは、一般に複屈折を起こしやすい。複屈折を生じるフィルムは前記のようにディスプレイ表示において視認性を低下させる。従って、本発明の光拡散性フィルムでは、複屈折の小さいトリアセチルセルロース、セルロースアセテートプロピオネート、セルロースアセテートブチレートフィルムを使用することが好ましい。これらのフィルムの厚さは、通常２５μｍ〜１０００μｍ程度である。
【００１９】
本発明の光拡散性フィルム２０は、上記のように、複屈折の小さいトリアセチルセルロース、セルロースアセテートプロピオネート、セルロースアセテートブチレートフィルムを使用することが好ましいが、なかでもトリアセチルセルロースが、コストが低く最も製造に向いている。
【００２０】
さらに、本発明の光拡散性フィルム２０には、上記トリアセチルセルロースフィルムを使用することが好ましいが、偏光板に使用した際に、偏光素子フィルムと熱あるいは湿度に対する収縮特性が大きく異なるため、剥離、シワ等の故障を生じる場合がある。そこで、上記トリアセチルセルロースフィルムを鹸化処理して使用することが、接着剤との密着性を向上させる点でさらに好ましい。鹸化処理は、フィルムを希薄なアルカリ水溶液に短時間浸漬することによって、表面層を僅かに鹸化することによって効果が得られる。
【００２１】
本発明の拡散層付偏光板の第１の実施形態３０は、図３のように、ポリビニルアルコール等の透明基材フィルムにヨウ素や二色性染料を吸着せしめた偏光素子フィルム３１と、その表面に接着剤層３２を介して保護フィルムとして光拡散性フィルム２０が積層されていることを特徴とする。保護フィルム基材２１には、前記のようにトリアセチルセルロース（ＴＡＣ）フィルムを使用することが好ましく、なかでも当該ＴＡＣフィルムを鹸化処理して使用することが好ましい。拡散層付偏光板の第１の実施形態３０は、請求項７および請求項９記載の拡散層付偏光板の形態を示すことになる。
【００２２】
偏光素子フィルム３１に使用するポリビニルアルコール系フィルムは特に限定されるものではなく、通常使用されているポリビニルアルコール系フィルムを使用することができる。例えば、ポリビニルアルコールフィルム、ポリビニルホルマールフィルム、ポリビニルアセタールフィルム、ポリ（エチレン−酢酸ビニール）共重合体フィルム等を一軸に延伸したもの等が挙げられる。フィルムの厚みも特に限定されるものではなく、例えば、５０〜１５０μｍ程度のものが用いられる。
【００２３】
本発明の拡散層付偏光板の第２の実施形態４０は、図４のように、ポリビニルアルコール等の基材フィルムにヨウ素や二色性染料を吸着せしめた偏光素子フィルム３１と、その表面に接着剤層３２を介して保護フィルムとして光拡散性フィルム２０が積層されていることは、第１の実施形態３０の拡散層付偏光板と同様であって、第２の実施形態の拡散層付偏光板は、偏光素子フィルム３１の他方面側に接着剤層４２を介して、鹸化処理した保護フィルム４１としてＴＡＣフィルムが、さらに積層されていることを特徴とする。拡散層付偏光板の第２の実施形態４０は、請求項８および請求項１０記載の拡散層付偏光板の形態を示すことになる。
【００２４】
偏光素子フィルム３１の両外側に設けられるＴＡＣフィルムは、複屈折が僅かであり、偏光が乱されないので、偏光素子フィルム３１となるＰＶＡ＋二色性染料と積層しても、偏光が乱されない。従って、このような本発明の拡散層付偏光板３０，４０を用いて表示品位の優れた液晶表示装置を得ることができる。
【００２５】
図５は、本発明の液晶表示装置の実施形態を示している。本発明の液晶表示装置５０は、図５のように透光性液晶素子５１の背面にバックライト光源５２を設け、液晶素子５１の前面に本発明の拡散層付偏光板４０を設けた構成となっている。拡散層付偏光板は、図５では、図４のような第２の実施形態４０のものとされているが、図３のような第１の実施形態の拡散層付偏光板３０であってもよい。透光性液晶素子５１は、周知のように、透明電極の付いた前面基板５１１と背面基板５１３との間に液晶５１２を充填した構造となっており、前面基板５１１にはカラーフィルターが、背面基板５１３にはスイッチング素子または画素電極が形成されている。なお、液晶素子５１とバックライト光源５２の間には通常の偏光板５３が使用される。
【発明の効果】
【００２６】
本発明の光拡散性樹脂層は、セルロース系樹脂層中に、適切な屈折率および粒径の拡散剤が分散されているので、各種光学材料に使用して好適な光拡散性樹脂層が得られる。また、本発明の光拡散性フィルムはこのような光拡散性樹脂層が透明基材上に形成されているので液晶表示装置等の各種の光学的用途に幅広く使用することができる。さらに、本発明の拡散層付偏光板はこのような光拡散性フィルムが一体にされているので、液晶表示装置等に使用して偏光特性とともに適切な光拡散を行うことができる。
【発明を実施するための最良の形態】
【００２７】
以下、本発明の実施例について、図１、図２、図４、図５を参照して説明する。
（光拡散性樹脂層、光拡散フィルムの実施例１）
厚さ８０μｍのトリアセチルセルロースフィルム（富士写真フィルム株式会社製）を透明基材フィルム２１として、当該基材フィルム上に、セルロース系樹脂と拡散剤を下記組成に配合して混合した塗布液を、乾燥後の厚さが１０μｍになるように、グラビアコート法で塗布して、熱乾燥し、本発明の光拡散性樹脂層１０および光拡散性フィルム２０を完成した（図１、図２）。
＜塗布液組成＞
セルロースアセテートプロピオネート樹脂（屈折率１．５０）
（バイエル社製「セリドールＣＰ」）  １００重量部
メラミンビーズ（屈折率１．５７）平均粒径１．２μｍ（日本触媒株式会社製「エポスタ」）                              ３．８９重量部
トルエン                          １０００重量部
【００２８】
上記塗布液の溶媒として、トルエンを使用するのは、透明基材フィルムであるトリアセチルセルロースフィルムの非溶解性の溶剤であるトルエンを用いるにもかかわらず、透明基材フィルム２１と樹脂層との密着性を良好にすることができ、しかもこのトルエンは、透明基材フィルムであるトリアセチルセルロースフィルムを溶解させないので、基材表面が白化せず、透明性が保たれるという利点があるからである。
【００２９】
（光拡散性樹脂層、光拡散フィルムの実施例２）
厚さ８０μｍのトリアセチルセルロースフィルム（富士写真フィルム株式会社製）を透明基材フィルム２１として、当該基材フィルム上に、セルロース系樹脂と拡散剤を下記組成に配合して混合した下記組成の塗布液を、乾燥後の厚さが１０μｍになるように、グラビアコート法で塗布して、熱乾燥し、本発明の光拡散性樹脂層１０および光拡散性フィルム２０を完成した（図１、図２）。従来、０．１μｍ以下の微粒の拡散剤は分散が困難と言われるが、本実施例では分散剤を使用せずに酸化セリウムビーズの分散を行うことができた。
＜塗布液組成＞
セルロースアセテートプロピオネート樹脂（屈折率１．５０）
（バイエル社製「セリドールＣＰ」）  １００重量部
酸化セリウム（ＣｅＯ２）ビーズ（屈折率１．６３）
（平均粒径５．０ｎｍ）                １０重量部
トルエン                          １０００重量部
【００３０】
（拡散層付偏光板の実施例）
上記実施例１および実施例２で得られた光拡散性フィルムを、２規定の水酸化カリウム（ＫＯＨ）溶液中に、６０°Ｃ、１分間浸漬して、フィルム基材と樹脂層の双方を鹸化処理した。一方、延伸した厚み７５μｍのポリビニルアルコールフィルム（クラレ株式会社製「クラレビニロン」）を一軸延伸した基材とし、当該基材をメチレンブルー５部（重量）とメチルアルコール１０部からなる溶液に１分間浸漬して染色した後、引き上げ、速やかに乾燥後、硫酸酸性重クロム酸カリ溶液に２分間浸漬し、水洗乾燥後一定方向に軽く布で摩擦した。かくして摩擦方向に光軸を有する偏光素子フィルム３１を得た。鹸化処理した光拡散性フィルムの樹脂層上に、ウレタン系接着剤（武田薬品製「タケラック」硬化剤「タケネート」）を５μｍ厚で塗工し、上記で準備した偏光素子フィルム３１をその上に圧着した。さらに、偏光素子フィルム上に、ウレタン系接着剤（武田薬品製「タケラック」硬化剤「タケネート」）を５μｍ厚で塗工した後、上記と同様に鹸化処理した厚さ８０μｍのトリアセチルセルロースフィルム（富士写真フィルム株式会社製）をその上に圧着した。これにより本発明の第２の実施形態の拡散層付偏光板４０が完成した（図４）。
【００３１】
かくして得られた拡散層付偏光板４０の光学特性は下表のとおりであった。
偏光度    全光線透過率    ヘイズ値      ヘイズ値
（法線方向）（±６０°方向）
実施例１  ９９．９％      ４８％        ３０          ３４
実施例２  ９９．９％      ４８％        ２０          ２４
上表のように、偏光度、全光線透過率およびヘイズ値が十分な光拡散性拡散層付偏光板が得られた。
【００３２】
なお、偏光度の測定は、偏光板を２枚準備し、この２枚の偏光板を重ね合わせた状態で測定し、以下の式により求めた値である。
【数１】
2008003625.tif 000003
ここで、Ｈp は２枚の偏光板の重ね合わせを偏光素子フィルムの配向方向が同一方向になるように重ね合わせた状態で測定した値であり、ＨC は２枚の偏光板の重ね合わせを偏光素子フィルムの配向方向が直交方向になるように重ね合わせた状態で測定した値である。また、全光線透過率の測定は、ＪＩＳＫ７１０５により、ヘイズ値の測定は、「ヘイズ、透明プラスチックの透過率標準試験方法」ＡＳＴＭＤ１００３に準じた測定を、東洋精機（株）製「ヘイズカードプラス」により測定した。
【００３３】
また、光拡散性フィルムおよび偏光板の耐久性試験を、(1)１００°Ｃ／ドライ、１０００時間  (2)８０°Ｃ／９５％ＲＨ、１０００時間  (3)−３０°Ｃ、１０００時間 の３条件で行ったが、いずれの条件において、いずれの実施例の場合も、層間の密着性の劣化等は認められなかった。
【００３４】
（液晶表示装置の実施例）
上記実施例１および実施例２で得られた拡散層付偏光板４０を、透光性液晶素子５１の背面にバックライト光源５２を設け、液晶素子５１の前面に、拡散層付偏光板を設け本発明の液晶表示装置を完成した（図５）。得られた液晶表示装置は適切な光拡散を行い、画像の視認性の優れたものであった。
【産業上の利用可能性】
【００３５】
本発明の光拡散性樹脂層は、セルロース系樹脂層中に、適切な屈折率および粒径の拡散剤が分散されているので、各種光学材料に使用して好適な光拡散性樹脂層が得られる。また、本発明の光拡散性フィルムはこのような光拡散性樹脂層が透明基材上に形成されているので液晶表示装置等の各種の光学的用途に幅広く使用することができる。さらに、本発明の拡散層付偏光板はこのような光拡散性フィルムが一体にされているので、液晶表示装置等に使用して偏光特性とともに適切な光拡散を行うことができる。
【図面の簡単な説明】
【００３６】
【図１】本発明の光拡散性樹脂層の実施形態を示す概略断面図である。
【図２】本発明の光拡散性フィルムの実施形態を示す概略断面図である。
【図３】本発明の拡散層付偏光板の第１の実施形態を示す概略断面図である。
【図４】本発明の拡散層付偏光板の第２の実施形態を示す概略断面図である。
【図５】本発明の液晶表示装置を示す断面図である。
【図６】従来の光拡散性フィルムを示す概略断面図である。
【図７】従来の偏光板を示す概略断面図である。
【符号の説明】
【００３７】
１０ 光拡散性樹脂層
１１ 透光性樹脂
１２ 拡散剤
２０ 光拡散性フィルム
２１ 透明基材フィルム
３０ 拡散層付偏光板の第１の実施形態
３１ 偏光素子フィルム
３２ 接着剤層
４０ 拡散層付偏光板の第２の実施形態
４１ 保護フィルム
４２ 接着剤層
５０ 液晶表示装置
５１ 透光性液晶素子
５２ バックライト光源
５３ 偏光板
６１ 基材フィルム
６２ 透光性樹脂層
６３ 拡散剤
７１ 偏光素子フィルム
７２，７４ 接着剤層
７３ 保護層
７５ 剥離フィルム
５１１ 前面基板
５１２ 液晶
５１３ 背面基板
【図１】
2008003625.tif 000004
【図２】
2008003625.tif 000005
【図３】
2008003625.tif 000006
【図４】
2008003625.tif 000007
【図５】
2008003625.tif 000008
【図６】
2008003625.tif 000009
【図７】
2008003625.tif 000010